FR 2699449 A1 19940624 FR 9215235 A 19921217 PROCEDE DE FABRICATION DE LIAISONS EN MATERIAU COMPOSITE DE STRUCTURES EN FORME DE TREILLIS OU D'ELEMENTS DE TREILLIS, ET TREILLIS OBTENUS PAR CE PROCEDE. DESCRIPTION L'invention concerne un procédé permettant de fabriquer des liaisons en matériau composite de structu- res comportant au moins deux barres reliées entre elles par au moins un noeud de liaison, de façon à former un treillis ou un élément de treillis. L'invention concerne également un treillis obtenu par la mise en òuvre de ce procédé. L'expression "treillis" désigne ici un assem- blage d'au moins deux barres reliées entre elles par des noeuds de liaison, de façon à former entre les barres une ou plusieurs mailles, ouvertes ou fermées par une peau. Par ailleurs, l'expression "élément de treil- lis" désigne une structure élémentaire comprenant deux barres reliées entre elles par un noeud de liaison. Les structures de type treillis obtenues par la mise en oeuvre du procédé selon l'invention peuvent être utilisées dans de nombreux secteurs industriels tels que l'aviation et l'automobile Ainsi, dans l'industrie aéronautique, on peut utiliser ces structures comme châs- sis de verrières de postes de pilotage ou comme cadres de portes, par exemple sur les hélicoptères ou encore sur certains avions. Dans l'état actuel de la technique, il existe différents procédés permettant de fabriquer des structu- res de type treillis qui soient à la fois rigides et lé- gères et puissent présenter les différentes géométries imposées par les nombreuses applications concernées par ce type de structures. Une solution connue consiste à utiliser des profilés métalliques minces ou des éléments métalliques formés de tôles minces embouties, assemblés par soudage, par collage, par rivetage ou par tout autre procédé clas- sique. Une autre solution connue consiste à utiliser des éléments en matériau composite, obtenus par thermo- f ormage ou par rotomoulage, et à les assembler par colla- ge ou par soudage. Une autre technique connue consiste à réaliser des éléments en matériau composite par drapage ou par bobinage et à relier ces éléments entre eux par des noeuds de liaison métalliques, la liaison entre les éléments en matériau composite et les noeuds de liaison métalliques étant obtenue soit par drapage de matériaux composites sur les noeuds de liaison et au moins en partie sur les barres, soit par collage des barres aux noeuds de liaison. De telles liaisons ne présentent pas une garantie de continuité des matériaux qui les constituent sur l'ensem- ble de leurs pourtours, d'une barre à l'autre. Tous ces procédés de fabrication nécessitent des outillages complexes et de grande précision afin de réaliser les sous éléments constitutifs de la structure finale en forme de treillis, puis d'autres outillages complexes et de grande précision afin de réaliser l'as- semblage en série de ces sous éléments tout en garantis- sant une bonne reproductibilité des formes. De plus, afin de répondre aux exigences de ri- gidité des structures en treillis que l'on désire réa- liser, il est souvent nécessaire d'avoir recours à des renforts locaux, tels que des goussets métalliques ou des renforts sélectifs en stratifié à base de fibres à haute résistance, pour augmenter localement la courbure Dans le cas de la troisième technique connue citée précédem- ment, mettant en oeuvre des opérations de drapage, la réa- lisation de tels renforts locaux dans des structures non développables nécessite de disposer dans ces structures des éléments séparés de renfort textile, qu'il convient de couper, de mettre en place et de superposer de manière à fournir un renfort correspondant à la forme finale de la structure à réaliser Cependant, les découpes qui doi- vent alors être effectuées dans les éléments de renfort textile introduisent des discontinuités dans les fibres, ce qui entraîne, de plus, des zones locales de moindre résistance dans la structure en matériau composite ainsi réalisée Pour des raisons de sécurité, ceci est tout à fait inacceptable dans un certain nombre d'applications telles que les applications aéronautiques En outre, ces opérations de découpe sont longues et coûteuses et leur mise en oeuvre présente une reproductibilité et une fiabi- lité relativement limitées. L'invention a précisément pour objet un procédé permettant de réaliser des liaisons en matériau composite de structures, telles que des treillis ou des éléments de treillis, qui soient légères et résistantes, ce procé- dé ne présentant pas les inconvénients des techniques connues et autorisant notamment une mise en òuvre simple, peu coûteuse et répétitive, et garantissant la continuité des fibres de renfort sur l'ensemble de la liaison ainsi réalisée. Conformément à l'invention, ce résultat est obtenu au moyen d'un procédé de fabrication de liaisons en matériau composite, formées de fibres noyées dans une matrice de résine thermodurcie, de structures comportant au moins deux barres reliées entre elles par au moins un noeud de liaison, caractérisé par le fait qu'il com- prend les étapes suivantes: réalisation de premières ébauches de barres, à la forme finale de ces barres; réalisation d'au moins une deuxième ébauche de noeud de liaison creux, à la forme finale de ce noeud mais non imprégnée d'une résine d'assemblage auxdites bar- res, par: *mise en place et compression d'un complexe textile plan formé de fibres textiles tissées préformables à chaud, entre une empreinte creuse d'un moule de conformage et un contre-moule complémentaire de cette empreinte creuse; -rabattement de parties de recouvrement du complexe textile sur le contre-moule, avec interposition d'un film séparateur entre les parties de recouvre- ment superposées, de façon à encercler totalement le contre- moule sans aucune ligne d'interruption; *fermeture étanche du moule et exécution d'un cycle de préformage du complexe textile préservant l'in- tégrité du film séparateur, afin d'obtenir la deuxième ébauche; *démoulage de cette deuxième ébauche; assemblage des premières et deuxième ébauches, par mou- lage par injection de résine thermodurcissable. Pour la mise en oeuvre de ce procédé, on utili- sera avantageusement comme fibres textiles préformables à chaud les fibres à haute déformabilité commercialisées sous forme tissée par la Société BROCHIER S A sous l'ap- pellation commerciale "INJECTEX" (Marque Déposée) Ces tissus peuvent notamment être formés de fibres de carbo- ne, de verre, d'aramide, ou de fibres d'aramide et de carbone ou de verre et de carbone Ces fibres se caracté- risent par le fait qu'elles ont subi un traitement chimi- que de nature thermodurcissable et réactivable qui donne au tissu, à température ambiante, une certaine rigidité facilitant sa manipulation et sa découpe, tout en facili- tant son assemblage et sa mise en forme lorsqu'il est chauffé entre environ 800 C et environ 1000 C En outre, après le préformage du produit, le traitement des fibres confère à nouveau au tissu une rigidité suffisante pour permettre sa manipulation et sa découpe, notamment par des moyens automatiques Par ailleurs, le traitement subi par les fibres est compatible avec la résine thermodur- cissable formant la matrice du matériau composite à réa- liser et s'intègre dans un cycle classique de polymérisa- tion à chaud Enfin, le traitement de préformage subi 5 par les fibres ne modifie pas la perméabilité des tissus, nécessaire ultérieurement à leur imprégnation par la résine d'assemblage du noeud aux barres. Par ailleurs, la technique de moulage par in- jection de résine thermodurcissable utilisée dans l'as- semblage des premières et deuxième ébauches est une tech- nique de moulage connue sous la désignation RTM (de l'an- glais "Resin Transfer Molding") Cette technique de mou- lage, qui concerne principalement les matériaux à matrice thermodurcissable, permet d'obtenir des pièces de perfor-15 mances moyennes à élevées Le taux volumique des fibres peut atteindre 60 % Le principe de cette technique consiste à injecter sous pression de la résine fluide dans des fibres textiles prédisposées dans un moule fer- mé Le moule est disposé dans une presse chauffante ou20 dans une étuve, ou encore il est équipé d'un système de chauffage permettant la cuisson de la résine Ce procédé est bien adapté à la fabrication de pièces de petites et moyennes séries en une seule étape Il autorise l'im- plantation d'inserts, donne à la structure obtenue un25 bon aspect de surface et assure une très bonne reproduc- tibilité, tout en ne nécessitant qu'un faible niveau d'investissement. Il est à noter que le procédé de fabrication selon l'invention permet de diminuer, voire de supprimer les classiques opérations de découpe pendant l'exécution du procédé et peut être utilisé pour réaliser des liai- sons et des renforts à surface non développables et, par conséquent, quelles que soient les formes données aux barres et aux noeuds de liaison Ainsi, les barres peu-35 vent être creuses ou non et présenter une section quelconque, constante ou variable De plus, les barres peuvent être gauches ou vrillées, ou au contraire de for- me régulière. Par ailleurs, les noeuds de liaison peuvent être creux ou non et relier deux barres ou plus, creuses ou non, et ces barres peuvent selon le cas être coplanaires ou non. Avantageusement, on réalise le complexe textile plan en superposant au moins deux couches de tissus de fibres textiles préformables à chaud, les fibres de l'une de ces couches étant orientées à environ 00 et 9 Q O c par rapport à l'axe longitudinal de l'une des barres (généra- lement la barre la plus sollicitée en traction-compres- sion), et les fibres de l'autre -couche étant orientées à environ + 450 et 450 par rapport à cet axe longitudi- nal de façon à constituer, par exemple, un matériau dit quasi-isotrope Lorsqu'il est nécessaire de renforcer le noeud de liaison dans une direction donnée, on place au moins une série de fibres textiles selon cette direc- tion, entre les deux couches de tissus préformables à chaud. Dans une forme de réalisation préférée de l'in- vention, le cycle de préformage comprend une étape de chauffage à une température d'environ 1000 C sous une dépression d'environ 0,7 bar, pendant une durée voisine de 10 mn, suivie d'une étape de refroidissement, en main- tenant cette dépression. Dans un premier mode de réalisation de l'inven- tion, on réalise les premières ébauches par tissage d'au moins trois ensembles de fibres textiles orientées selon trois directions différentes, par exemple à environ 450, 00 et + 450 par rapport à l'axe longitudinal d'un noyau fusible apte à être détruit lors de l'étape d'as- semblage des ébauches, et autour duquel on tisse ces trois ensembles de fibres Ce noyau fusible présente alors extérieurement la forme intérieure de la barre creuse à réaliser. Dans une variante de ce premier mode de réali- sation, le noyau n'est pas fusible, mais reste en place pour assurer une stabilité des revêtements formés par les fibres textiles. Selon une deuxième forme de réalisation de l'invention, on réalise les premières ébauches à partir d'un autre complexe textile plan formé de fibres textiles préformables à chaud, selon un procédé identique à celui permettant de réaliser la deuxième ébauche. L'invention a aussi pour objet un treillis en matériau composite, caractérisé par le fait qu'il com- prend un ensemble de barres reliées par des noeuds de liaison, ce treillis étant fabriqué par le procédé défini précédemment. Lorsque le procédé est utilisé pour fabriquer des structures en treillis dans lesquelles les barres reliées par les noeuds de liaison forment des mailles dont l'une au moins est obturée par une peau en fibres texti- les noyée dans une matrice de résine thermodurcie, on assemble simultanément les fibres textiles de cette peau et les premières et deuxième ébauches lors de l'opération de moulage par injection de résine thermodurcissable. On décrira à présent, à titre d'exemple non limitatif, un mode de réalisation préféré de l'invention en se référant aux dessins annexés, dans lesquels: la figure 1 est une vue en perspective écla- tée représentant un complexe textile plan placé entre l'empreinte d'un moule de conformage et un contre-moule, de façon à illustrer l'une des étapes de réalisation d'une ébauche d'un noeud de liaison dans le procédé de fabrication selon l'invention; la figure 2 est une vue en perspective repré- sentant une étape ultérieure de découpe des parties de recouvrement du complexe textile, lors de la fabrication de l'ébauche d'un noeud de liaison; la figure 3 est une vue en perspective illus- trant l'assemblage de l'ébauche de noeud de liaison et de deux ébauches de barres; les figures 4 A à 4 G sont des vues en perspec- tive illustrant schématiquement différentes formes de structures élémentaires en matériau composite aptes à être fabriquées selon le procédé de l'invention; et la figure 5 est une vue en perspective repré- sentant un châssis de verrière de poste de pilotage d'un hélicoptère apte à être fabriqué selon le procédé de l'invention. Le procédé de fabrication selon l'invention permet de réaliser de manière originale des liaisons en matériau composite de structures présentant la forme d'un treillis complexe ou d'un élément de treillis Dans ce dernier cas, la structure comprend au moins deux barres reliées entre elles par un noeud de liaison Dans le cas de la fabrication d'un treillis complexe, la structure peut comprendre un nombre quelconque de barres reliées entre elles par une pluralité de noeuds de liaison, de façon à former entre les barres des mailles de forme quelconque, coplanaires ou non, pleines ou creuses. Pour fabriquer de telles structures, on réalise séparément des ébauches de barres, en matériau composite ou non, et des ébauches de noeuds de liaison en matériau composite, constituant des produits semi-finis Les ébau- ches des noeuds de liaison et éventuellement celles des barres sont formées de fibres textiles mises à la forme désirée, mais dans lesquelles la résine d'imprégnation n'a pas encore été introduite Lorsque les ébauches sont terminées, elles sont assemblées en utilisant le procédé connu de moulage par injection de résine thermodurcissa- ble On réalise ainsi simultanément la matrice de résine thermodurcie de la structure et la liaison des ébauches fabriquée précédemment. En ce qui concerne les ébauches des barres en matériau composite, elles sont réalisées de préférence par tissage d'au moins trois ensembles de fibres textiles orientés selon trois directions différentes, autour d'un noyau éventuellement fusible et, dans ce cas, apte à être détruit par chauffage et présentant extérieurement la forme intérieure de la barre à réaliser Le noyau fusible peut notamment être réalisé en un matériau alvéolaire léger et rigide, précédemment mis en forme par tout pro- cédé classique d'usinage ou de moulage Les trois ensem- bles de fibres textiles qui sont tissés sur le noyau peu- vent notamment être orientés à environ 450, 00 et + 450 par rapport à l'axe longitudinal du noyau fusible. Selon une variante de réalisation, les ébauches des barres peuvent aussi être fabriquées selon un procédé comparable à celui qui sera décrit par la suite pour la fabrication des ébauches de noeuds de liaison, à partir de fibres textiles préformables à chaud et à haute déf or- mabilité, -mises en place dans un moule de conf ormage. La mise en forme se réalise alors en une seule opération dans le moule de conformage, sous une faible dépression (par exemple, environ 0,7 bars) et une température modé- rée d'environ 1000 C pendant 10 mn on réalise ensuite le refroidissement sous vide de l'ébauche avant de démou- ler celle-ci. Par ailleurs, chacune des ébauches des noeuds de liaison est réalisée conformément à l'invention selon une technique particulière qui va à présent être décrite en détail en se référant notamment aux figures 1 et 2. Cette technique repose sur l'utilisation de fibres textiles préformables à chaud et à haute déforma- bilité telles que les fibres tissées commercialisées par la Société BROCHIER S A sous l'appellation commerciale "INJECTEX" (Marque Déposée) Ces fibres, qui se présen- tent généralement sous la forme d'un tissu, sont le plus souvent des fibres de carbone, de verre, ou d'aramide. Des tissus hybrides d'aramide et de carbone ou de verre et de carbone peuvent aussi être utilisés Comme on l'a déjà indiqué, de tels produits se caractérisent par le fait que les tissus ont subi un traitement chimique, de nature thermodurcissable et réactivable, qui facilite la manutention et la découpe, et autorise le préformage et l'assemblage En particulier, l'utilisation de ces pro- duits à très haute déformabilité permet de diminuer très fortement, voire de supprimer totalement les opérations de découpe locale des textiles standards pour le drapage de formes complexes Des structures à surface non déve- loppable peuvent ainsi être obtenues. Pour réaliser une ébauche de noeud de liaison, la première étape consiste à élaborer un complexe textile plan tel que celui qui est illustré en 10 sur la figure 1, à l'aide de fibres textiles préformables à chaud. Ce complexe textile plan 10 est formé, de pré- férence, par la superposition d'au moins deux tissus l Oa et l Ob formés de fibres textiles 12 orientées selon des directions éventuellement différentes Ainsi, les fibres 12 du tissu l Oa peuvent être orientées à environ O O et 900 par rapport à l'axe longitudinal de l'une des barres à relier, alors que les fibres 12 du tissu l Ob peuvent être orientées à environ + 450 et 45 par rapport à cet axe longitudinal. Dans le cas o le complexe textile plan 10 comprend plus de deux couches de tissus (habituellement appelées "plis"), comme on l'a illustré sur la figure 1, les tissus du type l Oa et/ou du type l Ob sont empilés selon un ordre optimal prédéfini. Lorsque la structure que l'on désire obtenir est appelée à subir des contraintes plus élevées, telles il que des contraintes de traction, dans une direction par- ticulière, on adjoint aux différentes couches constituant le complexe textile plan 10 une ou plusieurs séries de fibres textiles parallèles 14, placées par exemple entre les deux couches 10 a et l Ob lorsque le complexe textile ne comprend que ces deux couches, ou par exemple approxi- mativement au milieu de l'empilement de couches dans le cas contraire Les fibres textiles 14 sont des fibres textiles à hautes caractéristiques mécaniques et/ou élas- tiques, soit de même nature que les fibres 12 utilisées dans les couches 10 a et 10 b, soit de nature différente. Il est important d'observer que les fibres 12 utilisées dans le complexe textile plan 10 ne présentent pas d'interruption, ni de coupe sur le revêtement péri- phérique du noeud de liaison Ce complexe textile peut notamment avoir une forme sensiblement rectangulaire, dont les dimensions sont suffisantes pour permettre la réalisation de l'ébauche du noeud de liaison selon le pro- cédé de l'invention. Comme l'illustre schématiquement la figure 1, le complexe textile plan 10 est placé sur la face supé- rieure d'un moule de conformage 16, au-dessus d'une em- preinte creuse 18 formée dans cette face supérieure et dont la forme non développable est complémentaire de la forme extérieure du noeud de liaison de la structure à réaliser Dans l'exemple de réalisation illustré sur la figure 1, l'empreinte 18 a la forme d'un L dont les deux branches présentent une section uniforme et identique en forme de trapèze isocèle On verra par la suite que de nombreuses autres formes peuvent être obtenues sans sortir du cadre de l'invention. Un contre-moule ou noyau de moulage 20, dont la forme est complémentaire de celle de l'empreinte 18, est ensuite placé sur le complexe textile 10, de façon à emprisonner ce dernier dans l'empreinte 18, entre le moule 16 et le contre-moule 20 On applique alors forte- ment le contre-moule, afin d'enfermer les faces inférieu- res et latérales du complexe textile 10 entre le moule 16 et le contremoule 20, de telle sorte que le complexe textile 10 épouse la forme non développable de l'emprein- te 18 sans engendrer de plis. Au cours d'une étape ultérieure du procédé, illustrée sur la figure 2, on procède à la découpe des parties du complexe textile 10 qui se trouvent alors situés au-dessus des faces supérieures apparentes 16 a et a (figure 1) du moule 16 et du contre-moule 20 Cette découpe permet de former dans le complexe textile 10 des parties de recouvrement 22 aptes à être rabattues sur le contre-moule 20 pour fermer le noeud de liaison à réa- liser Cette découpe a également pour effet d'éliminer le surplus de tissu du complexe textile, en dehors de ces parties de recouvrement 22. Au cours de l'opération de découpe du complexe textile, il est important d'observer qu'on doit prendre en compte la forme de la face supérieure apparente 20 a du contre-moule 20, qui peut être plane comme l'illus- trent les figures 1 et 2 ou de forme plus complexe. Cette étape de découpe ultérieure peut avanta- geusement être supprimée à condition d'effectuer les dé- coupes dans le complexe textile 10 avant sa mise en place au-dessus de l'empreinte creuse 18 formée dans la face supérieure du moule de conformage 16. Lorsque les découpes existent, on rabat les différentes parties de recouvrement 22 sur la face appa- rente du contre-moule 20, en prenant soin d'interposer entre ces différentes parties un film séparateur préser- vant son intégrité jusqu'à une température au moins supé- rieure à la température de conformage Il est à noter que la partie de recouvrement 22 qui est tournée vers l'extérieur lorsque toutes les parties de recouvrement ont été rabattues recouvre à elle seule la totalité de la face supérieure apparente 20 a du contre-moule 20, com- me l'illustre notamment la figure 3. Lorsque cette dernière partie de recouvrement 22 a été rabattue, le moule est fermé de façon étanche ou au moyen d'une vessie dont les bords périphériques sont raccordés de façon étanche à la face supérieure du moule 16 ou à la face supérieure d'une platine (non représen- tée) supportant ce moule Un circuit de vide est relié au moule étanche ou à la vessie, permettant d'établir une légère dépression, par exemple d'environ 0,7 bars, pendant la durée d'un cycle de préformage du complexe textile. Pour exécuter ce cycle de préformage, l'ensem- ble de l'outillage est chauffé par des moyens internes ou disposé dans une presse chauffante ou encore placé dans une étuve et la température est élevée à environ 'C pendant sensiblement 10 mn Ce cycle de préformage permet de polymériser le matériau contenu dans les fibres à la suite du traitement chimique qu'elles ont subi lors de leur fabrication. L'ébauche est ensuite refroidie, tout en main- tenant la dépression partielle Le démoulage de l'ébauche du noeud de liaison creux peut alors être effectué On obtient ainsi une ébauche dans laquelle les différentes couches de tissus ont été assemblées les unes aux autres, sauf du côté de la face supérieure apparente du contre- moule 20, sur laquelle le collage a été empêché par le film séparateur L'ébauche, qui est alors suffisamment rigide pour permettre sa manipulation et sa découpe éven- tuelle, présente a ce moment une forme identique à celle du noeud de liaison de la structure que l'on désire fabri- quer. A ce stade de la fabrication, on dispose donc d'une part d'ébauches de barres et, d'autre part, d'ébau- ches de noeuds de liaison creux, présentant les unes et les autres les formes finales des éléments correspondants de la structure que l'on désire réaliser. Conformément à l'invention, on réalise à la fois l'assemblage de ces différentes ébauches et la ma- trice de résine thermodurcie de la structure au cours d'une unique opération de moulage par injection de résine thermodurcissable Comme on l'a déjà indiqué, cette opé- ration utilise la technique connue de moulage par injec- tion de résine, ou technique RTM (de l'anglais "Resin Transfer Molding"l). Pour effectuer cette opération, on place la ou les ébauches 23 de noeuds de liaison-creux et les ébau- ches de barres 24 dans un moule d'injection présentant la forme exacte de la structure que l'on désire réaliser, en prenant soin de faire pénétrer partiellement les ex- trémités des ébauches 24 des barres dans les ébauches 23 de noeuds de liaison creux et d'introduire éventuelle- ment dans ces noeuds de liaison des noyaux de remplissage interne, fusibles ou non Les différentes ébauches se trouvent alors dans la position représentée schématique- ment sur la figure 3 Il est à noter que le moule d'in- jection peut être le même que le moule de conformage uti- lisé précédemment pour la fabrication des ébauches de noeuds de liaison creux. on ferme ensuite le moule d'injection de façon étanche, par exemple au moyen d'une vessie dont les bords sont raccordés de façon étanche à la face supérieure du moule ou à la face supérieure d'une platine supportant celui-ci La vessie d'étanchéité est reliée à un circuit de vide permettant d'appliquer sur la pièce une légère dépression, par exemple d'environ 5 mbars, pendant l'in- jection de la résine. * Après sa fermeture, le moule d'injection est par exemple placé dans une étuve et sa température est élevée jusqu'à environ 60 C La résine thermodurcissable est alors injectée sous pression à l'intérieur du moule par un système d'injection de conception classique, sous une pression comprise entre environ 1 bar et environ 1,5 bar. La résine utilisée pour former la matrice de la structure à fabriquer est une résine thermodurcissa- ble, de préférence de type époxyde, ou encore de type bismaléide si l'on désire conférer à la structure obtenue un caractère autoextinguible. Afin d'assurer la polymérisation ou la cuisson de la résine, on applique ensuite à la pièce un cycle de cuisson correspondant par exemple, pour une résine époxy- de, à une température d'environ 850 C pendant sensiblement 1 heure On refroidit ensuite le moule d'injection placé par exemple en étuve, jusqu'à une température maximale d'environ 40 'C avant de démouler la structure. Lorsque les ébauches de barres ont été obtenues par tissage de fibres textiles sur un noyau fusible, et/ ou lorsque les noeuds de liaison comportent de tels noyaux fusibles, le démoulage de la structure peut être suivi d'une opération de post-cuisson de cette dernière, réali- sée par exemple en étuve, à une température minimale d'environ 110 'C pendant une durée sensiblement comprise entre 1 heure et 1 heure 30 Au cours de cette opération de post-cuisson, il se produit une fusion des noyaux qui sont progressivement détruits et disparaissent complète- ment Afin d'assurer l'évacuation des noyaux fusibles, des évents judicieusement placés sont prévus dans le moule et dans la structure moulée. Comme l'illustrent notamment les figures 4 A à 4 G, le procédé de fabrication de structures en matériau composite qui vient d'être décrit en se référant aux fi- gures 1 à 3 permet de fabriquer des liaisons de structu- res de type treillis présentant des formes très varia- bles Ainsi, un noeud de liaison creux ou non de la struc- ture peut relier entre elles deux barres creuses ou non de même section et formant entre elles un angle droit (figure 4) ou quelconque (figure 4 B) Comme l'illustre la figure 4 C, un ou plusieurs noeuds de liaison de la structure obtenue peuvent aussi relier deux barres de même section pour former un T dont les branches peuvent, le cas échéant, être orientées selon un angle différent de 90 . Un ou plusieurs noeuds de liaison de la structu- re obtenue peuvent également relier un nombre de barres supérieures à 2 Ces barres peuvent alors être soit si- tuées dans un même plan pour former un K, comme l'illus- tre la figure 4 D, ou dans un plan différent pour former15 un trièdre rectangle ou non, comme l'illustre la figu- re 4 E. En outre, on a montré sur la figure 4 F qu'une ou plusieurs des barres reliées par un noeud de liaison de la structure peuvent présenter une section droite dif-20 férente de celle des autres barres. Par ailleurs, la figure 4 G montre qu'une ou plusieurs des barres peuvent avoir une section évolutive. Bien que cela ne soit pas illustré, ce caractère évolutif peut se traduire par un aspect gauche et/ou vrillé des25 barres correspondantes. De façon générale, les liaisons et les barres de la structure obtenue conformément à l'invention peu- vent constituer toute structure tridimensionnelle complexe compatible avec l'utilisation envisagée.30 On a représenté à titre d'exemple sur la figure une structure en forme de treillis, apte à être réali- sée conformément à l'invention et correspondant à un châssis de verrière d'hélicoptère Cette figure illus- tre également le fait que la structure conforme à l'in- vention peut comporter une peau 26, en matériau composi- te, travaillante ou non travaillante, incorporée au reste de la structure lors de l'opération de moulage par injec- tion Cette peau 26 obture une ou plusieurs des mailles formées entre les barres 24 Ses bords sont placés sur les ébauches 24 de barres et sur les ébauches 23 de noeuds de liaison avant la fermeture du moule d'injection Lors- que la surface de la maille à obturer est géométriquement non développable, cette surface est préférentiellement réalisée sur la base d'un complexe textile préformable à haute déformabilité L'injection de la résine, puis sa polymérisation concernent alors à la fois les barres, les noeuds de liaison, et la peau 26. Le procédé de fabrication de structures en matériau composite selon l'invention, telles que des treillis tridimensionnels ou des éléments de treillis, permet d'obtenir simultanément un gain de masse, un coût de mise en oeuvre réduit, la suppression d'un certain nom- bre d'étapes d'assemblage indispensables dans les procé- dés existants, une bonne reproductibilité des formes, un bon état de surface, et des formes complexes. REVENDICATIONS 1 Procédé de fabrication de liaisons en maté- riau composite, formées de fibres noyées dans une matrice de résine thermodurcie, de structures comportant au moins deux barres ( 24) reliées entre elles par au moins un noeud de liaison ( 10 '), caractérisé par le fait qu'il comprend les étapes suivantes: réalisation de premières ébauches ( 24) de barres; réalisation d'au moins une deuxième ébauche ( 23) de noeud de liaison creux, à la forme finale de ce noeud mais non imprégnée d'une résine d'assemblage auxdites barres, par: *mise en place et compression d'un complexe textile plan ( 10) formé de fibres textiles tissées ( 12,14) préformables à chaud, entre une empreinte creuse ( 18) d'un moule de conformage ( 16) et un contre- moule ( 20) complémentaire de cette empreinte creu- se; *rabattement de parties de recouvrement ( 22) du complexe textile sur le contre-moule, avec interpo- sition d'un film séparateur entre les parties de recouvrement superposées, de façon à encercler totalement le contre-moule sans aucune ligne d'in- terruption; *fermeture étanche du moule et exécution d'un cycle de préformage du complexe textile ( 10) préservant l'intégrité du film séparateur, afin d'obtenir la deuxième ébauche ( 23); *démoulage de cette deuxième ébauche; assemblage des premières et deuxième ébauches ( 24,23), par moulage par injection de résine thermodurcissable. 2 Procédé selon la revendication 1, caractéri- sé par le fait qu'on réalise le complexe textile plan ( 10) en superposant au moins deux couches (l Oa,l Ob) de tissus de fibres textiles préformables à chaud, les fi- bres ( 12) de l'une (l Oa) de ces couches étant orientées à environ O et 900 par rapport à l'axe longitudinal de l'une des barres creuses, et les fibres ( 12) de l'autre couche (l Ob) étant orientées à environ + 450 et 450 par rapport à cet axe longitudinal. 3 Procédé selon la revendication 2, caractéri- sé par le fait qu'on place au moins une série de fibres textiles parallèles ( 14), préformables à chaud, entre lesdites couches de tissus (l Oa,l Ob). 4 Procédé selon l'une quelconque des revendi- cations précédentes, caractérisé par le fait qu'avant de rabattre les parties de recouvrement ( 22) du complexe textile ( 10), on découpe ce dernier pour éliminer des parties en surplus et pour donner aux parties de recou- vrement des formes adaptées à celles d'une surface visi- ble ( 20 a) du contre-moule, à recouvrir par ces parties de recouvrement. Procédé selon l'une quelconque des revendi- cations précédentes, caractérisé par le fait que le cycle de préformage comprend une étape de chauffage à une tem- pérature d'environ 1000 C, sous une dépression d'environ 0,7 bar, pendant une durée voisine de 10 minutes, suivie d'une étape de refroidissement, en maintenant ladite dé- pression. 6 Procédé selon l'une quelconque des revendi- cations précédentes, caractérisé par le fait qu'on réa- lise les premières ébauches ( 24) par tissage d'au moins trois ensembles de fibres textiles, orientés selon trois directions différentes, autour d'un noyau présentant extérieurement la forme intérieure de la barre à réali- ser. 7 Procédé selon la revendication 6, caractéri- sé par le fait que ledit noyau est fusible et apte à être détruit lors de l'étape d'assemblage des ébauches. 8 Procédé selon l'une quelconque des revendi- cations 6 et 7, caractérisé par le fait que les trois directions différentes sont orientées à environ 450, 0 et + 45 par rapport à un axe longitudinal du noyau fusible. 9 Procédé selon l'une quelconque des revendi- cations 1 à 5, caractérisé par le fait qu'on réalise les premières ébauches ( 24) à partir d'un autre complexe tex- tile plan formé de fibres textiles préformables à chaud, selon un procédé identique à celui permettant de réaliser la deuxième ébauche ( 23). Procédé selon l'une quelconque des revendi- cations précédentes, caractérisé par le fait que l'étape d'assemblage des premières ( 24) et deuxième ( 23) ébauches consiste à: placer ces ébauches dans un moule d'injection et dispo- ser un noyau dans les ébauches des noeuds de liaison; fermer le moule d'injection et le chauffer à une tempé- rature d'injection, tout en y créant une dépression, injecter sous pression la résine thermodurcissable; appliquer un cycle de cuisson permettant de polymériser la résine; démouler la structure ainsi obtenue, après refroidisse- ment du moule d'injection. 11 Procédé selon la revendication 10, caracté- risé par le fait que ledit noyau disposé dans les ébau- ches des noeuds de liaison est fusible et apte à être détruit lors de ladite étape d'assemblage des ébauches. 12 Procédé selon l'une quelconque des revendi- cation 10 et 11, caractérisé par le fait que, lors de l'étape d'assemblage: on chauffe le moule d'injection à une température d'en- viron 600 C, tout en y créant une dépression d'environ mbars; on injecte une résine époxyde sous une pression compri- se entre environ 1 bar et environ 1,5 bar; on applique un cycle de cuisson à une température d'en- viron 850 C pendant environ 1 heure; on refroidit le moule d'injection en étuve, jusqu'à une température maximale d'environ 40 C, avant de démouler la structure. 13 Procédé selon les revendications 7 et 11 combinées, caractérisé par le fait que l'étape d'assem- blage comprend, après démoulage de la structure, la réa- lisation d'une post-cuisson de cette dernière à une tem-10 pérature de fusion des noyaux fusibles afin de détruire totalement ces derniers. 14 Procédé selon la revendication 13, caracté- risé par le fait que la post-cuisson de la structure est réalisée en étuve, à une température minimale d'environ15 1100 C, pendant une durée comprise entre environ 1 heure et environ 1 heure 30. Procédé selon l'une quelconque des revendi- cations 10 à 14, caractérisé par le fait qu'on utilise le moule de conformage comme moule d'injection.20 16 Procédé selon l'une quelconque des revendi- cations précédentes, caractérisé par le fait que, lors de l'étape d'assemblage, on utilise une résine thermodur- cissable bismaléide. 17 Procédé selon l'une quelconque des revendi- cations précédentes, caractérisé par le fait que, en vue de fabriquer des structures en treillis dans lesquelles des barres ( 24) reliées par des noeuds de liaison ( 23) forment des mailles dont l'une au moins est obturée par une peau ( 26) en fibres textiles noyées dans une matrice30 de résine thermodurcie, on assemble simultanément les fibres textiles de ladite peau et les premières et deu- xième ébauches lors de l'opération de moulage par injec- tion de résine thermodurcissable. 18 Treillis en matériau composite, caractérisé par le fait qu'il comprend un ensemble de barres creuses ( 24) reliées par des noeuds de liaison ( 23), fabriqué par le procédé selon l'une quelconque des revendications pré- cédentes. 19 Treillis selon la revendication 18, combi- née avec la revendication 17, caractérisé par le fait que, les barres ( 24) formant entre elles des mailles, l'une au moins de ces mailles est obturée par une peau ( 26) réalisée en fibres textiles noyées dans une matrice de résine thermodurcie.